СПОСОБ ИЗГОТОВЛЕНИЯ ТРУБЧАТЫХ ИЗДЕЛИЙ С АНТИМИКРОБНЫМ ПОКРЫТИЕМ, СПОСОБ ПОЛУЧЕНИЯ АНТИМИКРОБНОГО ПОКРЫТИЯ НА ПОЛИУРЕТАНОВЫХ КАТЕТЕРАХ, ПРЕИМУЩЕСТВЕННО МНОГОКАНАЛЬНЫХ, И МНОГОКАНАЛЬНЫЙ КАТЕТЕР С АНТИМИКРОБНЫМ ПОКРЫТИЕМ

1. Способ изготовления трубчатых изделий из полиуретана с антимикробным покрытием, заключающийся в получении трубчатого изделия путем экструдирования с помощью шнекового экструдера трубки необходимого диаметра с последующей нарезкой ее на отрезки требуемой длины с дальнейшей модификацией поверхности трубчатых изделий хлоргексидином и/или его солями, отличающийся тем, что модификацию осуществляют в три стадии, включающие:
- импрегнирование поверхности изделия хлоргексидином и/или его солями путем обработки изделия в течение 14-180 мин водно-спиртовыми растворами хлоргексидина и/или его солей при температуре 20-60°С при следующем соотношении ингредиентов, мас. %:
хлоргексидин и/или соли хлоргексидина
1-5
этанол или метанол
85-75
вода
остальное;
- удаление избыточного хлоргексидина и/или его солей с поверхности импрегнированного изделия;
- последующее нанесение 0,5-4% раствора полиуретана с молекулярной массой от 10000 до 40000 ед. в тетрагидрофуране, содержащего хлоргесидин и/или его соли в количестве 0,25-5% (мас.) относительно массы полиуретана, и испарение тетрагидрофурана.
2. Способ по п.1, отличающийся тем, что в качестве солей хлоргексидина используют дигидрохлорид или диацетат или биглюконат.
3. Способ по п.1, отличающийся тем, что удаление избыточного хлоргексидина и/или его солей с поверхности импрегнированного изделия производят путем протирки поверхности импрегнированных катетеров влажной хлопчатобумажной или вискозной тканью с 50-60%-ной влажностью при комнатной температуре с последующей протиркой для удаления избыточной влаги сухой хлопчатобумажной или вискозной тканью.
4. Способ получения антимикробного покрытия на трубчатых полиуретановых изделиях, преимущественно многоканальных, модификацией поверхности изделия хлоргексидином и/или его солями, отличающийся тем, что модификацию осуществляют в три стадии включающие:
- импрегнирование на поверхность изделий хлоргексидина и/или его солей путем обработки изделия в течение 14-180 мин водно-спиртовыми растворами хлоргексидина и/или его солей при температуре 20-60°С при следующем соотношении ингредиентов, мас.%:
хлоргексидин и/или соли хлоргексидина
1-5
этанол или метанол
85-75
вода
остальное,
- удаление избыточного хлоргексидина и/или его солей с поверхности импрегнированного изделия;
- последующее нанесение 0,5-4% раствора полиуретана с молекулярной массой от 10000 до 40000 ед. в тетрагидрофуране, содержащего хлоргексидин и/или его соли в количестве 0,25-5% (мас.) относительно массы полиуретана, и испарение тетрагидрофурана.
5. Способ по п.4, отличающийся тем, что в качестве солей хлоргексидина используют дигидрохлорид или диацетат или биглюконат.
6. Способ по п.4, отличающийся тем, что удаление избыточного хлоргексидина и/или его солей с поверхности импрегнированного изделия производят путем протирки поверхности импрегнированных катетеров влажной хлопчатобумажной или вискозной тканью с 50-60%-ной влажностью при комнатной температуре с последующей протиркой для удаления избыточной влаги сухой хлопчатобумажной или вискозной тканью.
7. Многоканальный катетер с антимикробный покрытием, отличающийся тем, что антимикробное покрытие нанесено в соответствии со способом, описанным в п.4 или 5, или 6.